"CO及び/又はCOSを不純物として含むプロピレンをパラジウム酸化アルミニウムの複合物に接触させることにより、当該CO及び/又はCOSを除去することを特徴とするプロピレンの精製方法。0~80°Cの温度で接触させることを特徴とする請求項1に記載のプロピレンの精製方法。プロピレンとパラジウム酸化アルミニウムの複合物とを液相または気相で接触させることを特徴とする請求項1または2に記載のプロピレンの精製方法。慣用の追加可能な精製触媒部分としてイモレキュラーシーブ接触、ロ金属酸化物接触、またはハアルミナ、による接触処理を併用したことを特徴とする請求項1~3のいずれかに記載のプロピレンの精製方法。従来から、例えば合成ガスを使用する工業的方法メタノール及びエタノールの製造、オキソ法等々においては、感性触媒物質を使用しており、硫黄化合物といった汚染物は感性触媒物質を被毒するところから、原料ガスから汚染物を容量比で1ppmよりも下の濃度レベル、時には0.1ppmよりも下のレベルにまで除去することが必要とされている。特許文献4参照種々の方法により製造された工業用プロピレン中には、通常、一酸化炭素COおよび/又は硫化カルボニルCOSが含有されている。この工業用プロピレンを、ポリマー製造用の原料モノマーとして使用する為には、含有されている一酸化炭素COおよび/又は硫化カルボニルCOSを1ppmよりも下の濃度レベル、時には0.1ppmよりも下のレベルにまで除去して、重合用触媒を被毒することがないようにしなければならず、さらに簡便かつ効率的な方法が切望されていた。本発明は、上記公知技術およびその問題点について鑑みてなされたものであり、プロピレン中に含有される一酸化炭素COおよび/又は硫化カルボニルCOSを除去する方法に関する。プロピレンをポリマー製造用の原料モノマーとして使用するには、重合用の触媒を被毒させる一酸化炭素COおよび/又は硫化カルボニルCOSを重合用触媒に悪影響を及ぼさない程度の含有量にまで、低減することが必要であり、本発明は、簡便かつ効率的に低減する方法に関する。本発明では、パラジウム酸化アルミニウムの複合物を吸着材として用いることで、触媒被毒の原因となるプロピレン中のCOおよび/又はCOSを従来よりも効率的に除去することが可能となる。即ち、本発明では、パラジウム酸化アルミニウムの複合物を吸着材として用いることにより、プロピレン中のCOおよび/又はCOSを吸着して効率的に除去することが可能であることを、初めて知見したものである。本発明により、COおよび/又はCOSを除去して精製したプロピレンは、特にメタロセン触媒を用いたプロピレン単独重合体やプロピレンα-オレフィン共重合体、プロピレンブロック共重合体などの重合体製造用原料として使用することで、その後の工程における触媒の被毒が少ないので、飛躍的に安定した触媒効率での生産が可能となる。以下、本発明を詳細に説明する。I原料プロピレン本発明において原料として使用されるプロピレンは、種々の方法によって製造されたCOやCOSを含有する工業用プロピレンを用いることが出来るが、特にエチレンプラントのロードアップや重質油の接触分解生成物から得られるC3留分の分離等によって得られる工業用プロピレンFCC;FluidCatalyticCrackingProcessを用いることが好ましい。これら原料プロピレン中に含有されるCO及びCOSは、それぞれ100ppm以下、特に10ppm以下であることが好ましい。仮に、原料プロピレン中に100ppmを超える濃度でCO,COSが含有されている場合には、予め酸化亜鉛処理又は蒸留などの他の手段にてCO,COSの濃度を100ppm以下に低下させておくことが望ましい。II精製処理1吸着材a組成本発明において用いられる吸着材は、パラジウム酸化アルミニウムの複合物である。これらパラジウム酸化アルミニウムの複合物の組成は、両成分の合計100重量部に対し、パラジウムが0.05重量部以上8重量部以下であることが好ましく、更に好ましくは0.1重量部以上6重量部以下、最も好ましくは0.25重量部以上5重量部以下である。パラジウムの含有量が上記範囲未満になると、COおよび/もしくはCOS除去効率が低下する。一方、パラジウムの含有量が上記範囲以上だと、不純物除去能力は飽和をし、触媒コストが高くなるだけで経済的でない。b形状本発明において用いられる吸着材の形状は、特に制限は無く、ペレット状、粉末状、粒状の他、円滴状、円盤状などに成形されたものでもよい。吸着材の形状は、使用態様に応じて適宜選択すればよく、その大きさも、使用条件に応じて適宜選択できる。c調製本発明において用いられるパラジウム酸化アルミニウムの複合物の調整は、通常Pdを酸化アルミニウムに担持することにより調製される。具体的には、例えば、Pd、アルミナ粉末、水及びバインダー例えば、アルミナゾル、シリカゾル、水ガラス、ジルコニアゾル、硫酸アルミニウム等々を混合、粉砕して複合物のスラリーを調整する。ついで、該スラリーを噴霧乾燥、焼成、造粒、成形という必要に応じて一連の工程を経て、所望する形状のパラジウム酸化アルミニウムの複合物を得ることができるが、この調製方法に限定されるものではない。本発明で用いるパラジウム酸化アルミニウムの複合物は、市販品がある場合にはそれを使用できることはいうまでも無いことである。2処理条件a処理温度本発明の処理温度は、0~80°Cであり、好ましくは10~60°Cであり、より好ましくは20~50°Cの範囲である。処理温度が高すぎると処理圧力が上昇して処理操作が効率的でなくなる。処理温度が低すぎると除去効率が低くなる。b処理時間本発明の処理時間としては、プロピレン中のCO、COS濃度、パラジウム酸化アルミニウムの複合物中のPd量、処理温度、処理圧力等により適宜選択される。通常は1分~100時間である。c処理圧力本発明の処理圧力としては、常圧で行なうことができるが、0.2~5MPa、好ましくは、0.5~4MPa.圧力下においても行なうことが出来る。d接触方法プロピレンとパラジウム酸化アルミニウムの複合物との接触方法としては、通常はプロピレンをガス状で流通接触させるが、これに限定されるものではなく、プロピレンを液状で接触させても良い。パラジウム酸化アルミニウムの複合物の充填態様としては、接触塔の形状に応じて適宜選択すればよく、一般的には固定床が用いられるが、移動床、流動床などとして充填することもできる。3補足処理プロピレンを重合に使用する場合に、特にメタロセン触媒などに対する触媒毒となる不純物を含むと、重合の支障となる為に、CO、COS濃度を下げる為に、プロピレンを、パラジウムと酸化アルミニウムからなる複合物以下単に、複合物ともいうで接触処理することが有用であるが、複合物部分の接触と、各種の慣用の追加可能な精製触媒部分による接触といえるイモレキュラーシーブ接触、ロ金属酸化物接触、およびハアルミナ、との併用接触をすることにより、CO、COSその他多種の不純物を除去する接触処理を併用することが有益である。このような、いわゆる併用接触による実施態様の例を示すと以下のとおりになる。1モレキュラーシーブ接触後に、複合物による併用接触2金属酸化物接触後に、複合物による併用接触3アルミナ接触後に、複合物による併用接触4複合物処理後に、金属酸化物または金属酸化物の複合酸化物による併用接触5金属酸化物または金属酸化物の複合酸化物による接触後に、複合物、ついで金属酸化物または金属酸化物の複合酸化物による多段併用接触などの複合物、及び追加可能な精製触媒による接触処理は、プロピレンの性状、品質を考慮して種々の組み合わせの変更および回数などを、任意に多段に設定できる。というのも、パラジウムと酸化アルミニウムからなる複合物による接触は、専ら、CO,COSの含有量を順次低下させるのに対して、この追加可能な精製触媒はそれ以外の触媒毒のような不純物の含有量を順次低下させることにも有益であり、具体的には、例えば、プロピレンを重合に供する場合に、あらゆる触媒毒を無害化することにより、メタロセン触媒の活性を全体的に維持するという点で顕著に有用である。このように、プロピレンを、予め複合物により接触後に、モレキュラーシーブ接触、金属酸化物または金属酸化物の複合酸化物接触、或いはアルミナなどの追加可能な汎用の各種の精製触媒部分と接触する併用接触も有益である。複合物処理を二段、三段にすることも可能であり、又追加可能な精製触媒部分を任意に多段に併設すること、その接触前後を任意に変えるいずれの態様も本発明の技術範囲に含まれる。IIIガス濃度測定aCO濃度測定モレキュラーカーボンカラムを用いたGC/MS分析bCOS濃度測定硫黄分析用カラムを用いたGC-AED分析以下、実施例に基づいて本発明をさらに具体的に説明するが、本発明はこれら実施例に限定されるものではない。[実施例1]COの吸着性はプロピレンを吸着材に通す前後の濃度で評価をした。また標準ガスとして、CO23.1ppm含有のプロピレンガスを用いた。パラジウム酸化アルミニウムの複合物として、エヌイーケムキャット株製0.5Pdアルミナペレット1gをU字管に仕込み、室温にて10及び30cc/minの速度で一定時間プロピレンガスを流した。通過したガスは、shincarbonを充填したパックドカラムにて採取し、GC/MS分析した。吸着材通過後のCO濃度を表1に示す。COSの吸着性はプロピレンを吸着材に通す前後の濃度で評価をした。また標準ガスとして、COS4ppm含有のプロピレンガスを用いた。0.2gの0.5PdアルミナペレットをU字管に仕込み、室温にて30cc/minの速度でプロピレンガスを流した。通過したガスは、フッ素樹脂バッグにて採取し、GC-AED分析した。吸着材通過後のCOS濃度を表2に示す。[比較例]吸着材として酸化銅酸化亜鉛の複合酸化物日揮触媒化成株製N218を用いた以外は、実施例と同様の方法で行った。結果を表1と2に示す。表1の結果をみると、本願の実施例にあっては、プロピレン流通量10cc/min、30cc/minの両方共に、略96のCOが除去されている。これに対して、酸化銅酸化亜鉛の複合酸化物を用いる比較例にあっては、プロピレン流通量10cc/minでは、COが除去されるどころか、逆にCO濃度が25.7ppmと高くなっており、初期の標準CO濃度より2.6ppmの増加がみられる。これは予め充填剤に吸着していたCOがプロピレンガスの流通により触媒から解離、検出されたためと推察される。プロピレン流通量30cc/minでは、略35のCOが除去されているにすぎない。表2の結果をみると、本願の実施例にあっては、プロピレン流通量30cc/minでは、略92のCOSが除去されている。これに対して、酸化銅酸化亜鉛の複合酸化物を用いる比較例にあっては、プロピレン流通量30cc/minでは、略86のCOSが除去されているにすぎない。表1および2の結果をみるかぎり、0.5Pdアルミナペレットの複合物を用いる本願の実施例にあっては、COでは、96の除去率が達成され、COSでは、92の除去率が達成されている。これに対し、酸化銅酸化亜鉛の複合酸化物を用いる比較例にあっては、COでは、本実験においては除去効果を確認することが出来ず、COSでは、86の除去率が達成されているにすぎない。[参考実施例1~3]慣用のプロピレンに対して、重質油分解の不純物の比較的多いFCCプロピレンを若干混合した以下に示すプロピレンをパラジウムと酸化アルミニウムの複合物複合物と追加可能な精製触媒による併用接触処理を、実施例1の仕様に準拠して、室温にて10及び30cc/minの速度で一定時間プロピレンガスを流した。通過したガスは、shincarbonを充填したパックドカラムにて採取し、GC/MS分析した。吸着材通過後のCO濃度を測定するという手法により実施することができる。原料プロピレンプロピレンの接触処理ナフサ分解/FCC重量比185/15金属酸化物接触後、複合物275/25モレキュラーシーブ接触後、複合物340/60アルミナ接触後、複合物、アルミナ接触、複合物以上の1~3の態様の接触後の各種態様のプロピレン、実施例1に準拠して、プロピレン流通量cc/minを任意に変化させ、CO濃度ppm、COS濃度ppmを測定することにより、複合物の効果、および併用接触処理の有意性を確認することができる。特に、不純物の比較的多いFCCの場合には、蒸留精製を併用することも有益であり、さらに、参考実施例3のように、複合物、追加可能な精製触媒の接触処理を多段にすることも適正な実施態様である。"